【誤訳訂正書】
【提出日】平成27年12月18日(2015.12.18)
【誤訳訂正１】
【訂正対象書類名】特許請求の範囲
【訂正対象項目名】全文
【訂正方法】変更
【訂正の内容】
【特許請求の範囲】
【請求項１】
燃焼器を運転する方法であって、以下の工程、
燃料を燃焼するように構成された炉に該燃料を導入する工程、
(i) アルミノシリケート及び/又はアルミニウム含有化合物及び(ii) 官能性鉱物を含む鉱物添加物ブレンドを、該炉に導入する工程、及び
該燃料及び鉱物添加物ブレンドの少なくとも一部分を加熱する工程、
を含み、該官能性鉱物が、マグネシウム含有鉱物及びカルシウム含有鉱物の1種又はそれ以上から選択され、
前記成分(i)、成分(ii)及び鉱物添加物ブレンドの量が、(1) 前記炉内に存在するアルカリ及び/又は無機揮発性化合物の少なくとも一部を吸着し、及び(2) 前記燃料の燃焼により生じる燃料灰分と反応して、該燃料灰分の耐火性を高めに十分な量であり、
前記炉において、元素モル比：(Si+K+Na+P):(Ca+Mg+Al)が、1.75以下であることを特徴とする、運転方法。
【請求項２】
前記官能性鉱物が、マグネシウム含有鉱物であるか、又はこれを含む、請求項１に記載の方法。
【請求項３】
前記マグネシウム含有鉱物が、酸化マグネシウム又は前記炉内で加熱された際に酸化マグネシウムを形成する、酸化マグネシウムプリカーサ物質であるか、又はこれを含む、請求項２記載の方法。
【請求項４】
前記酸化マグネシウムプリカーサ物質が、タルク、ドロマイト、ブルーサイト及び炭酸マグネシウムの1種又はそれ以上から選択される請求項３記載の方法。
【請求項５】
前記マグネシウム含有鉱物が、ドロマイトであるか、あるいはこれを含む、請求項３又は４に記載の方法。
【請求項６】
前記官能性鉱物が、カルシウム含有鉱物であるか、あるいはこれを含む、請求項１〜５のいずれか１項に記載の方法。
【請求項７】
前記カルシウム含有鉱物が、（１）酸化カルシウム又は前記炉内で加熱された際に酸化カルシウムを形成する、酸化カルシウムプリカーサ物質であるか、又は（２）石灰石、大理石、チョーク、ドロマイト、アラゴナイトサンド、貝殻、サンゴ、セメントキルンダスト、マール、石灰質マール又は粘土質マールから選択される鉱物であるか、あるいはこれを含む、請求項６に記載の方法。
【請求項８】
前記酸化カルシウムプリカーサ物質が、炭酸カルシウム及び/又は水酸化カルシウムである、請求項７に記載の方法。
【請求項９】
前記アルミナ含有化合物が、酸化アルミニウム又はアルミニウム水和物であるか、又はこれを含む、請求項１〜８のいずれか１項に方法。
【請求項１０】
前記アルミニウム水和物が、ボーキサイト、若しくはギブス石、ノードストランド石、ドイレー石、バイヤーライト、ベーマイト及びダイアスポアからなる群から選択される鉱物である請求項９に記載の方法。
【請求項１１】
前記アルミノシリケートが、１種又はそれ以上のカオリン、ハロイサイト、ボールクレー、スメクタイト、ベントナイト、カオリン、クレー又はアルミノシリケート採鉱作業由来のオーバーバーデン物質、ボーキサイトカオリン、マール、石灰質マール又は粘土質マールから選択される、請求項１〜９項のいずれか１項に記載の方法。
【請求項１２】
前記アルミノシリケートが、モンモリロナイト及びバイデライトを含む、スメクタイトを含有する、請求項１１に記載の方法。
【請求項１３】
前記アルミノシリケートが、焼成クレーである、請求項１〜１２のいずれか１項に記載の方法。
【請求項１４】
前記アルミノシリケートが、選鉱処理されていないクレーを含む、請求項１〜１３のいずれか１項に記載の方法。
【請求項１５】
前記アルミノシリケートが、3m2/g〜200m2/gなる範囲のBET表面積を持つ、請求項１〜１４のいずれか１項に記載の方法。
【請求項１６】
前記鉱物添加物ブレンドが、前記燃料と該鉱物添加物ブレンドとの総量を基準として、0.1〜20質量％なる範囲の量にて、前記炉内に存在する、請求項１〜１５のいずれか１項に記載の方法。
【請求項１７】
前記炉において、元素モル比：(Si+K+Na+P):(Ca+Mg+Al)が、１.５以下である、請求項１〜１６のいずれか１項に記載の方法。
【請求項１８】
前記鉱物添加物ブレンドが、カオリン及び炭酸カルシウムを含み、但し(i) 該カオリンは、5質量％〜15質量％なる範囲の含水率を持つ含水クレーであり；又は(ii) 該カオリンクレーの30％〜50％は、約1μm未満の粒度を有し；あるいは(iii) 該カオリンは、3m2/g〜200m2/gなる範囲のBET表面積を持ち；あるいは(iv) 該ブレンドは、50％未満の炭酸カルシウムを含むことを条件とする、請求項１〜１７のいずれか１項に記載の方法。
【請求項１９】
前記燃料及び前記鉱物添加物ブレンドの少なくとも一部、又はその全てを相互にペレット化した後、前記炉内に導入する、請求項１〜１８のいずれか１項に記載の方法。
【誤訳訂正２】
【訂正対象書類名】明細書
【訂正対象項目名】００５８
【訂正方法】変更
【訂正の内容】
【００５８】
幾つかの態様において、上記アルミナ-含有化合物は、酸化アルミニウム又はアルミニウム水和物、例えばボーキサイト、又はギブス石、ノードストランド石、ドイレー石、バイヤーライト、ベーマイト及びダイアスポア、例えば1種又はそれ以上のギブス石、ベーマイト及びダイアスポアから選択される鉱物であるか、又はこれを含む。
【誤訳訂正３】
【訂正対象書類名】明細書
【訂正対象項目名】００６２
【訂正方法】変更
【訂正の内容】
【００６２】
幾つかの態様において、上記ボーキサイトカオリンは1種又はそれ以上のギブス石、ノードストランド石、ドイレー石、バイヤーライト、ベーマイト及びダイアスポア(例えば、1種又はそれ以上のギブス石、ベーマイト及びダイアスポア)から選択されるアルミニウム水和物と、カオリナイトとの天然に産する混合物である。該アルミニウム水和物は、該混合物の約10〜95質量％なる範囲を構成し、かつ該カオリナイトは、該混合物の約5〜90質量％なる範囲を構成することができ、例えば該アルミニウム水和物は、該混合物の約20〜95質量％なる範囲を構成し、かつ該カオリナイトは、該混合物の約5〜80質量％なる範囲を構成することができ、あるいは該アルミニウム水和物は、アルミナ水和物の約30〜95質量％なる範囲を構成することができ、また約5〜70質量％のカオリナイト、あるいは約30〜70質量％のカオリナイト及び約40-70質量％のアルミナ水和物で構成することができ、あるいは約40〜60質量％のカオリン及び約40-60質量％のアルミナ水和物、あるいは約40-50質量％のカオリナイト及び約45-55質量％のアルミナ水和物で構成し得る。幾つかの態様において、該ボーキサイトカオリンは、約5質量％までの二酸化チタン、例えばアナターゼを含み、例えば約4質量％までの二酸化チタン、又は約3質量％までの二酸化チタンを含む。
【誤訳訂正４】
【訂正対象書類名】明細書
【訂正対象項目名】０１４５
【訂正方法】変更
【訂正の内容】
【０１４５】
幾つかの態様において、上記アルミノシリケート及び/又はアルミニウム含有化合物は、該アルミノシリケート材料の全質量を基準として、30％〜100％なる範囲、より優先的には40％〜100％なる範囲の、ボーキサイトカオリン、カオリン、ベントナイト及び鉱物のカオリナイト及びスメクタイトの一方又は両者を含むアルミノシリケートの、1種又はそれ以上、あるいは2種又はそれ以上、あるいは3種又はそれ以上、あるいは4種全て；及び0〜95％なる範囲、又は優先的には0〜60％なる範囲の、1種又はそれ以上のギブス石、ノードストランド石、ドイレー石、バイヤーライト、ベーマイト及びダイアスポアから選択されるアルミニウム水和物から選択される。
【誤訳訂正５】
【訂正対象書類名】明細書
【訂正対象項目名】０１９１
【訂正方法】変更
【訂正の内容】
【０１９１】
疑義の発生を回避するために、本発明は、以下の番号を付したパラグラフに規定するような課題をも含んでいる。
1. 燃焼器を運転するための方法であって、該方法は、以下の工程を含む：
燃料を燃焼するように構成された炉に、該燃料を導入する工程；
クレー及び官能性鉱物を含む鉱物添加物ブレンドを、該炉に導入する工程；及び
該燃料及び無機ブレンドの少なくとも一部を加熱する工程。
2. 上記燃料が望ましからぬ汚染物を含んでおり、また上記官能性鉱物が、該汚染物を結合するための収着剤として作用する、上記パラグラフ1記載の方法。
3. 上記汚染物が無機化合物、例えばアルカリ、アルカリ土類、硫黄、塩素、フッ素、酸化物及び金属(鉄、亜鉛、アンチモン、バナジウム、ヒ素、カドミウム、バリウム、鉛、水銀、ニッケル、クロム、コバルト)を含む、上記パラグラフ2記載の方法。
4. 上記汚染物がバナジウム化合物を含む、上記パラグラフ2記載の方法。
5. 上記汚染物が水銀化合物を含む、上記パラグラフ2記載の方法。
6. 上記官能性鉱物が、マグネシウム-含有鉱物を含む、上記パラグラフの何れかに記載の方法。
7. 上記マグネシウム-含有鉱物がタルクを含む、上記パラグラフ6記載の方法。
8. 上記マグネシウム-含有鉱物が、酸化マグネシウム又は水酸化マグネシウムを含む、上記パラグラフ6記載の方法。
9. 上記マグネシウム-含有鉱物が、ドロマイトを含む、上記パラグラフ6記載の方法。
10. 上記マグネシウム-含有鉱物が、炭酸マグネシウム、ハイドロ-マグネサイト、バーミキュライト、スメクタイト、フロゴパイト、クリノクロア、セピオライト、アタパルジャイト又はパリゴルスカイトから選択される鉱物を含む、上記パラグラフ6記載の方法。
11. 上記官能性鉱物が、カルシウム-含有鉱物を含む、上記パラグラフ2-5の何れかに記載の方法。
12. 上記官能性鉱物が石灰石、大理石、チョーク、ドロマイト、アラゴナイトサンド、貝殻、又はサンゴから選択される鉱物を含む、上記パラグラフ11記載の方法。
13. 上記官能性鉱物が、マンガン-含有鉱物又は過酸化マンガン-含有鉱物を含む、上記パラグラフ2-5の何れかに記載の方法。
14. 上記マンガン-含有鉱物が、軟マンガン鉱、褐マンガン鉱(ブラウナイト)、硬マンガン鉱、及び菱マンガン鉱(ロードクロサイト)から選択される鉱物を含む、上記パラグラフ13記載の方法。
15. 上記官能性鉱物が、上記クレーの耐火性を高めるように作用し、それによって上記燃焼器又はそれに関連する熱交換機の露出表面に対して堆積し難い、より耐火性の高い灰分をもたらす、上記パラグラフ1記載の方法。
16. 上記官能性鉱物が金属酸化物を含む、上記パラグラフ15記載の方法。
17. 上記官能性鉱物が、酸化アルミニウム又はアルミニウム水和物を含む、上記パラグラフ15記載の方法。
18. 上記官能性鉱物がボーキサイトを含む、上記パラグラフ15記載の方法。
19. 上記官能性鉱物がギブス石、ベーマイト及びダイアスポアから選択される鉱物を含む、上記パラグラフ15記載の方法。
20. 上記官能性鉱物がボーキサイトカオリンを含む、上記パラグラフ15記載の方法。
21. 上記官能性鉱物が酸化チタンを含む、上記パラグラフ15記載の方法。
22. 上記官能性鉱物がルチル、アナターゼ、イルメナイト、白チタン石、及び板チタン石から選択される鉱物を含む、上記パラグラフ15記載の方法。
23. 上記官能性鉱物が酸化ジルコニウムを含む、上記パラグラフ15記載の方法。
24. 上記官能性鉱物がアルミノシリケートを含む、上記パラグラフ15記載の方法。
25. 上記アルミノシリケートがハロイサイトを含む、上記パラグラフ24記載の方法。
26. 上記アルミノシリケートがアンダルサイト、カヤナイト、シリマナイト、ハイドロトパーズ、ムライト、パイロフィライト又はドンバサイトから選択される鉱物を含む、上記パラグラフ24記載の方法。
27. 上記燃料を燃焼させて、望ましからぬ燃焼生成物を形成し、また上記官能性鉱物が触媒として作用して、該望ましからぬ燃焼生成物を、さほど望ましからぬものでない化合物に転化する、上記パラグラフ1記載の方法。
28. 上記望ましからぬ燃焼生成物が窒素酸化物を含む、上記パラグラフ27記載の方法。
29. 上記官能性鉱物が酸化チタンを含む、上記パラグラフ27記載の方法。
30. 上記官能性鉱物がルチル、アナターゼ、イルメナイト、白チタン石、及び板チタン石から選択される鉱物を含む、上記パラグラフ27記載の方法。
31. 上記官能性鉱物が、上記クレーの表面積を増大するように作用する、上記パラグラフ1記載の方法。
32. 上記官能性鉱物が、モンモリロナイト及びバイデライトを包含する、スメクタイトを含む、上記パラグラフ31記載の方法。
33. 上記官能性鉱物がベントナイト、パイロフィライト、タルク、セピオライト及びパリゴルスカイトから選択される鉱物を含む、上記パラグラフ31記載の方法。
34. 上記官能性鉱物がボーキサイトを含む、上記パラグラフ31記載の方法。
35. 上記官能性鉱物がハロイサイトを含む、上記パラグラフ31記載の方法。
36. 上記官能性鉱物が珪藻岩を含む、上記パラグラフ31記載の方法。
36. 上記官能性鉱物が、少なくとも約25m2/gなるBET表面積を持つ、上記パラグラフ1記載の方法。
37. 更に、上記炉に炭酸カルシウムを導入する工程をも含む、上記パラグラフ1記載の方法。
38. 上記炉が、微粉燃料炉を含む、上記パラグラフの何れかに記載の方法。
39. 上記炉が火格子炉を含む、上記パラグラフの何れかに記載の方法。
40. 上記炉が循環流動床を含む、上記パラグラフの何れかに記載の方法。
41. 上記クレーがカオリンを含む、上記パラグラフの何れかに記載の方法。
42. 上記クレーがボールクレーを含む、上記パラグラフの何れかに記載の方法。
43. 上記クレーが、カオリン採鉱作業又は任意のアルミニウムシリケート採鉱作業からのオーバーバーデン又はプロセス廃棄物を由来とするクレーを含む、上記パラグラフの何れかに記載の方法。
44. 上記クレーが含水クレーである、上記パラグラフの何れかに記載の方法。
45. 上記クレーが焼成クレーである、上記パラグラフの何れかに記載の方法。
46. 上記クレーが、約5質量％〜約15質量％なる範囲の含水率を持つ、上記パラグラフの何れかに記載の方法。
47. 上記クレーが、約8質量％〜約12質量％なる範囲の含水率を持つ、上記パラグラフの何れかに記載の方法。
48. 上記クレーが塊状クレーを含む、上記パラグラフの何れかに記載の方法。
49. 上記クレーが、少なくとも1種の細断され及び破砕されているクレーを含む、上記パラグラフの何れかに記載の方法。
50. 上記クレーが選鉱処理されていないクレーを含む、上記パラグラフの何れかに記載の方法。
51. 上記クレーが、少なくとも約9m2/gなるBET表面積を持つ、上記パラグラフの何れかに記載の方法。
52. 上記クレーが、少なくとも約15m2/gなるBET表面積を持つ、上記パラグラフの何れかに記載の方法。
53. 上記クレーが、少なくとも約15％の含水率を持つ粗製クレーから誘導されたものである、上記パラグラフの何れかに記載の方法。
54. 更に、上記燃料、上記クレー、及び上記官能性鉱物の少なくとも一部を相互に混ぜ合わせ、次いで該燃料の一部を上記炉に導入する、上記パラグラフの何れかに記載の方法。
55. 上記燃料、上記クレー、及び上記官能性鉱物が、粉末形状で、凝集体又はスラリーとして、別々に上記炉に導入される、上記パラグラフ1〜53の何れかに記載の方法。
56. 上記加熱工程が、上記クレーの少なくとも一部を焼成し、また該方法が更に以下の諸工程を含む、上記パラグラフの何れかに記載の方法：
上記焼成されたクレー及び官能性鉱物を介して、上記炉内の無機揮発性化合物の少なくとも一部を吸着する工程；
該焼成クレー及び官能性鉱物と、燃料の燃焼により生じる灰分とを反応させて、該灰分の耐火性を高める工程；及び
該焼成クレー及び吸着された無機化合物の少なくとも一部を該炉から取出す工程。
57. 上記燃料が石炭、石油コークス、又はバイオ燃料、又はこれらの任意の組合せである、上記パラグラフの何れかに記載の方法。
58. 上記クレーが、約7.62cm(約3in)以下のサイズを持つ含水クレー凝集体を含む、上記パラグラフの何れかに記載の方法。
59. 上記含水クレー凝集体が、約5.08cm(約2in)程度又はそれ未満のサイズを持つ、上記パラグラフ58記載の方法。
60. 上記含水クレー凝集体が、約2.54cm(約1in)以下のサイズを持つ、上記パラグラフ58記載の方法。
61. 以下の成分を含む、炉又はボイラーにおける、アルカリに富む及びシリケートに富む沈着物の生成を制御する際に使用するための組成物：
5〜99.9質量％のクレー；及び
0.1〜95質量％の、マグネシウム-含有鉱物、マンガン-含有鉱物、二酸化チタン、酸化ジルコニウム、ボーキサイト系鉱物、珪藻土、アルミノシリケート鉱物又はこれらのブレンドから選択される官能性鉱物。
62. 上記官能性鉱物がマグネシウム-含有鉱物を含む、上記パラグラフ61に記載の組成物。
63. 上記マグネシウム-含有鉱物がタルクを含む、上記パラグラフ62に記載の組成物。
64. 上記マグネシウム-含有鉱物が酸化マグネシウムを含む、上記パラグラフ62記載の組成物。
65. 上記マグネシウム-含有鉱物が水酸化マグネシウムを含む、上記パラグラフ62記載の組成物。
66. 上記マグネシウム-含有鉱物が、ドロマイトを含む、上記パラグラフ62に記載の組成物。
67. 上記マグネシウム-含有鉱物がマグネサイト、ハイドロ-マグネサイト、バーミキュライト、スメクタイト、フロゴパイト、クリノクロア、セピオライト、アタパルジャイト又はパリゴルスカイトから選択される鉱物を含む、上記パラグラフ62記載の組成物。
68. 上記官能性鉱物がマンガン-含有鉱物を含む、上記パラグラフ61記載の組成物。
69. 上記マンガン-含有鉱物が軟マンガン鉱、褐マンガン鉱(ブラウナイト)、硬マンガン鉱、及び菱マンガン鉱(ロードクロサイト)から選択される鉱物を含む、上記パラグラフ68記載の組成物。
70. 上記官能性鉱物が酸化アルミニウムを含む、上記パラグラフ61記載の組成物。
71. 上記官能性鉱物がボーキサイトを含む、上記パラグラフ70記載の組成物。
72. 上記官能性鉱物がギブス石、ベーマイト及びダイアスポアから選択される鉱物を含む、上記パラグラフ70記載の組成物。
73. 上記官能性鉱物が、ボーキサイトカオリンを含む、上記パラグラフ70に記載の組成物。
74. 上記官能性鉱物がアルミノシリケート鉱物を含む、上記パラグラフ61に記載の組成物。
75. 上記官能性鉱物がアンダルサイト、カヤナイト、シリマナイト、ハイドロ-トパーズ、ムライト、パイロフィライト又はドンバサイトから選択される鉱物を含む、上記パラグラフ74に記載の組成物。
76. 上記官能性鉱物が酸化チタンを含む、上記パラグラフ61に記載の組成物。
77. 上記官能性鉱物がルチル、アナターゼ、イルメナイト、白チタン石、及び板チタン石から選択される鉱物を含む、上記パラグラフ76に記載の組成物。
78. 上記官能性鉱物が酸化ジルコニウムを含む、上記パラグラフ61に記載の組成物。
79. 上記クレーがカオリンを含む、上記パラグラフ61に記載の組成物。
80. 上記クレーがボールクレーを含む、上記パラグラフ61に記載の組成物。
81. 上記クレーが、カオリン採鉱作業又は任意のアルミノシリケート採鉱作業をからのオーバーバーデン又はプロセス廃棄物を由来とするクレーを含む、上記パラグラフ61記載の組成物。
82. 上記クレーが含水クレーである、上記パラグラフ61記載の組成物。
83. 上記クレーが焼成クレーである、上記パラグラフ61記載の組成物。
84. 上記クレーが、約5質量％〜約15質量％なる範囲の含水率を持つ、上記パラグラフ61記載の組成物。
85. 上記クレーが、約8質量％〜約12質量％なる範囲の含水率を持つ、上記パラグラフ61記載の組成物。
86. 上記クレーが塊状クレーを含む、上記パラグラフ61記載の組成物。
87. 上記クレーが、少なくとも1種の細断され及び破砕されているクレーを含む、上記パラグラフ61記載の組成物。
88. 上記クレーが選鉱処理されていないクレーである、上記パラグラフ61記載の組成物。
89. 上記含水クレーが、少なくとも約9m2/gなるBET表面積を持つ、上記パラグラフ61記載の組成物。
90. 上記含水クレーが、少なくとも約15m2/gなるBET表面積を持つ、上記パラグラフ61記載の組成物。
91. 上記含水クレーが、少なくとも約15％の含水率を持つ粗製クレーから誘導されたクレーを含む、上記パラグラフ61記載の組成物。
92. 25〜99.9質量％の上記クレー；及び0.1〜75質量％の上記官能性鉱物を含む、上記パラグラフ61記載の組成物。
93. 40〜99.9質量％の上記クレー；及び0.1〜60質量％の上記官能性鉱物を含む、上記パラグラフ61記載の組成物。
94. 60〜99.9質量％の上記クレー；及び0.1〜40質量％の上記官能性鉱物を含む、上記パラグラフ61記載の組成物。
95. 70〜99.9質量％の上記クレー；及び0.1〜30質量％の上記官能性鉱物を含む、上記パラグラフ61記載の組成物。
96. 85〜99.9質量％の上記クレー；及び0.1〜15質量％の上記官能性鉱物を含む、上記パラグラフ61記載の組成物。
【誤訳訂正６】
【訂正対象書類名】明細書
【訂正対象項目名】０２３０
【訂正方法】変更
【訂正の内容】
【０２３０】
2015506452.tif 000001
本発明の好ましい態様は、以下の通りである。
１．燃焼器を運転する方法であって、該方法が以下の工程、
燃料を燃焼するように構成された炉に該燃料を導入する工程、
(i) アルミノシリケート及び/又はアルミニウム含有化合物及び(ii) 官能性鉱物を含む鉱物添加物ブレンドを、該炉に導入する工程、及び
該燃料及び鉱物添加物ブレンドの少なくとも一部分を加熱する工程、
を含み、該官能性鉱物が、マグネシウム含有鉱物及びカルシウム含有鉱物の1種又はそれ以上から選択されるものであることを特徴とする、前記運転方法。
２．前記燃料が、望ましからぬ汚染物を含み、あるいは該望ましからぬ汚染物が、加熱中に発生又は生成され、かつ前記鉱物添加物ブレンドが、該汚染物を結合するための収着剤として作用する、上記1記載の方法。
３．前記汚染物が、揮発性の無機化合物、例えばアルカリ、アルカリ土類、硫黄、リン含有物、塩素、フッ素、酸化物及び金属(鉄、亜鉛、アンチモン、バナジウム、ヒ素、カドミウム、バリウム、鉛、水銀、セレン、ニッケル、クロム、コバルト)を含む、上記2記載の方法。
４．前記汚染物が、バナジウム化合物を含む、上記2記載の方法。
５．前記汚染物が、水銀化合物を含む、上記2記載の方法。
６．前記官能性鉱物が、マグネシウム含有鉱物であるか、又はこれを含む、上記1〜5の何れかに記載の方法。
７．前記マグネシウム含有鉱物が、酸化マグネシウム又は前記炉内で加熱された際に酸化マグネシウムを形成する、酸化マグネシウムプリカーサ物質であるか、又はこれを含み、場合により該酸化マグネシウムプリカーサ物質が、タルク、ドロマイト、ブルーサイト及び炭酸マグネシウムの1種又はそれ以上から選択される、上記6記載の方法。
８．前記マグネシウム含有鉱物が、タルクであるか、又はこれを含む、上記7記載の方法。
９．前記マグネシウム含有鉱物が、水酸化マグネシウム、例えばブルーサイトであるか、あるいはこれを含む、上記7記載の方法。
１０．前記マグネシウム含有鉱物が、ドロマイトであるか、あるいはこれを含む、上記7記載の方法。
１１．前記マグネシウム含有鉱物が、炭酸マグネシウム、ハイドロ-マグネサイト、バーミキュライト、スメクタイト、フロゴパイト、クリノクロア、セピオライト、アタパルジャイト又はパリゴルスカイトから選択される鉱物であるか、あるいは顔鉱物を含む、上記6記載の方法。
１２．前記官能性鉱物が、カルシウム含有鉱物であるか、あるいはこれを含む、上記1〜11の何れかに記載の方法。
１３．前記カルシウム含有鉱物が、酸化カルシウム又は前記炉内で加熱された際に酸化カルシウムを形成する、酸化カルシウムプリカーサ物質、例えば炭酸カルシウム及び/又は水酸化カルシウムであるか、又はこれを含む、上記12記載の方法。
１４．前記カルシウム含有鉱物が、石灰石、大理石、チョーク、ドロマイト、アラゴナイトサンド、貝殻、サンゴ、セメントキルンダスト、マール、石灰質マール又は粘土質マールから選択される鉱物であるか、あるいはこれを含む、上記12記載の方法。
１５．前記カルシウム含有鉱物が、酸化カルシウムであるか、あるいはこれを含む、上記14記載の方法。
１６．前記鉱物添加物ブレンドが、更にマンガン含有鉱物又は過酸化マンガン含有鉱物をも含む、上記1〜15の何れかに記載の方法。
１７．前記マンガン含有鉱物が、軟マンガン鉱、褐マンガン鉱、硬マンガン鉱、及び菱マンガン鉱から選択される鉱物を含む、上記16記載の方法。
１８．前記鉱物添加物ブレンドが、更に1種又はそれ以上の二酸化チタン(例えば、ルチル、アナターゼ、イルメナイト、白チタン石、及び板チタン石)、酸化ジルコニウムをも含む、上記1〜17の何れかに記載の方法。
１９．前記鉱物添加物ブレンドが、燃焼中に発生する燃料灰分の耐火性を増大し、それによってより耐火性の高い灰分をもたらし、該灰分が、前記燃焼器あるいは該燃焼器と関連する熱交換機の露出した表面上に堆積する傾向は低く、あるいはスラグ形成及び/又は凝集する傾向は低い、上記1〜18の何れかに記載の方法。
２０．前記アルミナ含有化合物が、酸化アルミニウム又はアルミニウム水和物、例えばボーキサイト、又はギブス石、ノードストランド石、ドイレー石、バイヤーライト、ベーマイト及びダイアスポアから選択される鉱物であるか、又はこれを含む、上記1〜19の何れかに記載の方法。
２１．前記アルミノシリケートが、1種又はそれ以上のアルミノシリケートクレー、アンダルサイト、カヤナイト、シリマナイト、ハイドロ-トパーズ、ムライト、パイロフィライト又はドンバサイトから選択される、上記1〜20の何れかに記載の方法。
２２．前記アルミノシリケートクレーが、1種又はそれ以上のカオリン、ハロイサイト、ボールクレー、スメクタイト、ベントナイト、カオリン、クレー又はアルミノシリケート採鉱作業由来のオーバーバーデン物質、ボーキサイトカオリン、マール、石灰質マール又は粘土質マールから選択される、上記21記載の方法。
２３．前記アルミノシリケートが、ボーキサイトカオリン、場合によりこれとカオリン及び/又はベントナイトとの組合せであるか、あるいはこれを含む、上記22記載の方法。
２４．前記ボーキサイトカオリンが、1種又はそれ以上のギブス石、ベーマイト及びダイアスポアから選択されるアルミニウム水和物、及びカオリナイトの天然に産する混合物であり、場合により該アルミニウム水和物が、該混合物の約10〜95質量％なる範囲を構成し、かつ該カオリナイトが、該混合物の約5〜90質量％なる範囲を構成する、上記23記載の方法。
２５．記ボーキサイトカオリンが、カオリンと1又は複数のアルミナ水和物(例えば、トリハイドレート)とを混ぜ合わせ、例えばブレンド又は混合することにより製造され、場合により該カオリン及びアルミナ水和物、アルミナ水和物の混合物又はアルミナトリハイドレートの量が、該ボーキサイトカオリンが、約10〜95質量％なる範囲の1又は複数のアルミナ水和物(例えば、トリハイドレート)及び約5〜90質量％なる範囲のカオリンを含むような量である、上記23記載の方法。
２６．前記鉱物添加物ブレンドが、ボーキサイトカオリン及び1種又はそれ以上の酸化マグネシウム又は前記炉内で加熱された際に酸化マグネシウムを生成する、酸化マグネシウムプリカーサ物質及び酸化カルシウム又は該炉内で加熱された際に酸化カルシウムを形成する、酸化カルシウムプリカーサ物質を含み、場合によって該酸化マグネシウムプリカーサ物質が、ドロマイト、ブルーサイト及び/又は炭酸マグネシウムから選択され、また場合により該酸化カルシウムプリカーサ物質が炭酸カルシウム及び/又は水酸化カルシウムから選択される、上記23〜25の何れかに記載の方法。
２７．前記アルミノシリケートが、アルミノシリケート物質であるか、あるいはこれを含み、該アルミノシリケート物質が、該物質の全質量を基準として、約75〜85質量％なる範囲のカオリナイト及び場合により約12〜16質量％なる範囲のモスコバイト、約3〜6質量％なる範囲の石英、及び約1.5〜5質量％なる範囲のルチルを含む、上記1〜26の何れかに記載の方法。
２８．前記アルミノシリケートが、アルミノシリケートクレーであるか、あるいはこれを含み、該アルミノシリケートクレーが、前記アルミノシリケート物質の全質量を基準として、約30％〜約100％なる範囲、例えば約40％〜約100％なる範囲の量の鉱物であるカオリナイト及びスメクタイトの一方又は両者;及び約0〜約95％なる範囲、例えば約0％〜約60％なる範囲の、1種又はそれ以上のギブス石、ノードストランド石、ドイレー石、バイヤーライト、ベーマイト及びダイアスポアから選択されるアルミニウム水和物を含む、上記1〜27の何れかに記載の方法。
２９．前記アルミノシリケートが、カオリン、場合によりこれとボーキサイトカオリン及び/又はベントナイトとの組合せであるか、あるいはこれを含む、上記22記載の方法。
３０．前記アルミノシリケートが、ベントナイト、場合によりこれとボーキサイトカオリン及び/又はカオリンとの組合せであるか、あるいはこれを含む、上記22記載の方法。
３１．前記鉱物添加物ブレンドが、カオリン及び炭酸カルシウムを含み、但し(i) 該カオリンは、約5質量％〜約15質量％なる範囲の含水率を持つ含水クレーであり；又は(ii) 該カオリンクレーの約30％〜約50％は、約1μm未満の粒度を有し；あるいは(iii) 該カオリンは、少なくとも約9m2/g又は約3m2/g〜約200m2/gなる範囲、又は約5m2/g〜約150m2/gなる範囲のBET表面積を持ち；あるいは(iv) 該炭酸カルシウムが、該鉱物添加物ブレンドの50質量％未満を占めることを条件とする、上記1記載の方法。
３２．前記鉱物添加物ブレンドが、カオリン及び炭酸カルシウムを含み、該ブレンドが、約0.1％〜約99.9％なる範囲の炭酸カルシウム、例えば約0.1％〜約50％又はそれ未満の炭酸カルシウム、例えば約20％又は約20％を超える値から約50％又はそれ未満までの炭酸カルシウムを含む、上記1記載の方法。
３３．前記鉱物添加物ブレンドが、カオリン及び炭酸カルシウムを含み、但し(i) 該カオリンは、約1質量％又は約5質量％〜約15質量％なる範囲の含水率を持つ含水クレーであり；又は(ii) 該カオリンクレーの約20％又は約30％〜約50％は、約1μm未満の粒度を有し；あるいは(iii) 該カオリンは、少なくとも約9m2/g又は約3m2/g〜約200m2/gなる範囲、又は約5m2/g〜約150m2/gなる範囲のBET表面積を持ち；あるいは(iv) 該ブレンドは、訳0.1％〜約99.9％の炭酸カルシウム、例えば約0.1％〜約50％又はそれ未満の炭酸カルシウム、例えば約20％又は約20％を超える値から約50％又はそれ未満までの炭酸カルシウムを含むことを条件とする、上記1記載の方法。
３４．前記アルミノシリケートクレーが、ハロイサイトを含む、上記22記載の方法。
３５．前記アルミノシリケートクレーが、アンダルサイト、カヤナイト、シリマナイト、ハイドロ-トパーズ、ムライト、パイロフィライト又はドンバサイトから選択される鉱物を含む、上記21記載の方法。
３６．前記アルミノシリケートクレーが、モンモリロナイト及びバイデライトを含む、スメクタイトを含有する、上記22記載の方法。
３７．前記アルミノシリケートクレーが、含水クレー、例えば含水カオリンである、上記1〜36の何れかに記載の方法。
３８．前記アルミノシリケートクレーが、焼成クレーである、上記1〜37の何れかに記載の方法。
３９．前記アルミノシリケートクレーが、約1質量％又は約5質量％〜約15質量％なる範囲の含水率を有し、場合により該アルミノシリケートクレーがカオリンである、上記1〜38の何れかに記載の方法。
４０．前記アルミノシリケートクレーが、約8質量％〜約12質量％なる範囲の含水率を持つ、上記1〜39の何れかに記載の方法。
４１．前記アルミノシリケートクレーが、塊状クレーである、上記1〜40の何れかに記載の方法。
４２．前記アルミノシリケートクレーが、少なくとも1種の細断され及び破砕されているクレーを含む、上記1〜41の何れかに記載の方法。
４３．前記アルミノシリケートクレーが、選鉱処理されていないクレーを含む、上記1〜42の何れかに記載の方法。
４４．前記アルミノシリケートクレーが、少なくとも約9m2/g、又は約3m2/g〜約200m2/gなる範囲、又は約5m2/g〜約150m2/gなる範囲のBET表面積を持つ、上記1〜43の何れかに記載の方法。
４５．前記アルミノシリケートクレーが、少なくとも約15m2/g、例えば少なくとも約30m2/g、又は少なくとも約50m2/gなるBET表面積を持つ、上記1〜44の何れかに記載の方法。
４６．前記アルミノシリケートクレーが、少なくとも約15％の含水率を持つ粗製クレーから誘導される、上記1〜45の何れかに記載の方法。
４７．前記燃料を燃焼させて、望ましからぬ燃焼生成物を形成し、また前記官能性鉱物が触媒として作用して、該望ましからぬ燃焼生成物を、さほど望ましからぬものではない化合物に転化する、上記1記載の方法。
４８．前記望ましからぬ燃焼生成物が、窒素酸化物を含有する、上記47記載の方法。
４９．前記鉱物添加物ブレンドが、少なくとも約25m2/g、例えば少なくとも約40m2/gなるBET表面積を持つ、上記1〜48の何れかに記載の方法。
５０．前記炉が微粉燃料炉を含む、上記1〜49の何れかに記載の方法。
５１．前記炉が火格子炉を含む、上記1〜50の何れかに記載の方法。
５２．前記炉が循環流動床を含む、上記1〜51の何れかに記載の方法。
５３．更に、前記燃料及び鉱物添加物ブレンドの少なくとも一部を相互に混合した後、該燃料の一部を前記炉内に導入する工程をも含む、上記1〜52の何れかに記載の方法。
５４．前記燃料及び前記鉱物添加物ブレンドの少なくとも一部、又はその全てを相互にペレット化した後、前記炉内に導入する、上記53記載の方法。
５５．前記燃料及び前記鉱物添加物ブレンドを、粉末形状にて、凝集体又はスラリーとして前記炉内に別々に導入する、上記1〜54の何れかに記載の方法。
５６．前記鉱物添加物ブレンドが、アルミノシリケートクレーを含み、前記加熱工程が、該クレーの少なくとも一部の焼成をもたらし、かつ前記方法が、更に以下の工程、
前記炉内の無機揮発性化合物の少なくとも一部を、前記焼成クレー及び官能性鉱物を介して吸着させる工程、
該焼成クレー及び官能性鉱物ブレンドを、前記燃料の燃焼により生じる灰分と反応させて、該灰分の耐火性を高める工程、及び
該焼成クレー及び吸着された無機化合物の少なくとも一部分を該炉から取出す工程、
を含む、上記1〜55の何れかに記載の方法。
５７．前記燃料が、石炭、石油コークス、小麦藁、木材ペレット、又はバイオ燃料、又はこれらの任意の組合せである、上記1〜56の何れかに記載の方法。
５８．前記燃料が、亜瀝青炭又は褐炭である、上記57記載の方法。
５９．前記亜瀝青炭が、PRB石炭、高アルカリPRB石炭、又はイリノイ産及びアパラチア産石炭のブレンド、例えばイリノイ産石炭とアパラチア産石炭との25/75質量％ブレンドである、上記58記載の方法。
６０．前記鉱物添加物ブレンドが、アルミノシリケートクレーを含み、該クレーが、約7.62cm(約3 in)以下のサイズを持つ含水クレー凝集体を含む、上記1〜59の何れかに記載の方法。
６１．前記含水クレー凝集体が、約5.08cm(約2 in)程度又はそれ未満のサイズを持つ、上記60記載の方法。
６２．前記含水クレー凝集体が、約2.54cm(約1 in)以下のサイズを持つ上記60記載の方法。
６３．前記成分(i)、成分(ii)及び鉱物添加物ブレンドの量が、(1) 前記炉内に存在するアルカリ及び/又は無機揮発性化合物の少なくとも一部を吸着させ、及び/又は(2) 前記燃料の燃焼により生じる燃料灰分と反応させて、該燃料灰分の耐火性を高め、及び/又は(3) SOxの放出を減じ又は排除するのに十分な値である、上記1〜62の何れかに記載の方法。
６４．前記鉱物添加物ブレンドが、前記燃料と該鉱物添加物ブレンドとの総量を基準として、約0.1、例えば約1〜約20質量％なる範囲の量にて、前記炉内に存在する、上記1〜63の何れかに記載の方法。
６５．前記鉱物添加物が、前記燃料と該鉱物添加物ブレンドとの総量を基準として、約0.3又は約2から約10又は15質量％まで、例えば約0.5又は約5から約3又は10質量％までの量で前記炉内に存在する、上記64記載の方法。
６６．前記炉において、元素モル比：(Si+K+Na+P):(Ca+Mg+Al)が約1.75以下、例えば約1.25以下、例えば約1.0以下、例えば約1.0未満である、上記1〜65の何れかに記載の方法。
６７．前記元素モル比が、少なくとも約0.05又は少なくとも約0.1である、上記66記載の方法。
６８．燃焼器を運転するための方法であって、該方法が、
燃料を燃焼するように構成された炉に該燃料を導入する工程；
(i) アルミノシリケート及び/又はアルミニウム含有化合物及び(ii) 官能性鉱物を含む鉱物添加物ブレンドを、該炉に導入する工程；及び
該燃料及び鉱物添加物ブレンドの少なくとも一部分を加熱する工程、
を含み、該アルミノシリケートが、クレー、例えばカオリンであるか、又はこれを含み、かつ該官能性鉱物が、高い表面積を持つ鉱物又は耐火性の鉱物であるか、あるいはこれを含むことを特徴とする運転方法。
６９．前記アルミノシリケートクレーが、ハロイサイトを含む、上記68記載の方法。
７０．前記アルミノシリケートクレーが、アンダルサイト、カヤナイト、シリマナイト、ハイドロ-トパーズ、ムライト、パイロフィライト又はドンバサイトから選択される鉱物を含む、上記68記載の方法。
７１．前記アルミノシリケートクレーが、モンモリロナイト及びバイデライトを含む、スメクタイトを含有する、上記68記載の方法。
７２．前記アルミノシリケートクレーが、含水クレー、例えば含水カオリンである、上記68記載の方法。
７３．前記アルミノシリケートクレーが、焼成クレーである、上記68記載の方法。
７４．前記アルミノシリケートクレーが、約1質量％又は約5質量％から約15質量％までの含水率を有し、場合により該アルミノシリケートクレーがカオリンである、上記68記載の方法。
７５．前記アルミノシリケートクレーが、約8質量％〜約12質量％なる範囲の含水率を持つ、上記68記載の方法。
７６．前記アルミノシリケートクレーが、塊状クレーを含有する、上記68記載の方法。
７７．前記アルミノシリケートクレーが、少なくとも1種の細断され及び破砕されているクレーを含む、上記68記載の方法。
７８．前記アルミノシリケートクレーが、選鉱処理されていないクレーを含む、上記68記載の方法。
７９．前記アルミノシリケートクレーが、少なくとも約9m2/g、又は約3m2/g〜約200m2/gなる範囲又は約5m2/g〜約150m2/gなる範囲のBET表面積を持つ、上記68〜78の何れか1項に記載の方法。
８０．前記アルミノシリケートクレーが、少なくとも約15m2/g、例えば少なくとも約30m2/g、又は少なくとも約50m2/gなるBET表面積を持つ、上記68〜79の何れか1項に記載の方法。
８１．前記アルミノシリケートクレーが、少なくとも約15％なる含水率を持つ粗製クレーから誘導されたものである、上記68〜80の何れか1項に記載の方法。
８２．前記燃料を燃焼させて、望ましからぬ燃焼生成物を形成し、また前記官能性鉱物が触媒として作用して、該望ましからぬ燃焼生成物を、さほど望ましからぬものではない化合物に転化する、上記68〜81の何れか1項に記載の方法。
８３．前記望ましからぬ燃焼生成物が、窒素酸化物を含む、上記82記載の方法。
８４．前記鉱物添加物ブレンドが、少なくとも約25m2/g、例えば少なくとも約40m2/gなるBET表面積を持つ、上記68〜83の何れか1項に記載の方法。
８５．前記炉が、微粉燃料炉を含む、上記68〜84の何れか1項に記載の方法。
８６．前記炉が、火格子炉を含む、上記68〜85の何れか1項に記載の方法。
８７．前記炉が、循環流動床を含む、上記68〜86の何れか1項に記載の方法。
８８．更に、前記燃料の少なくとも一部と鉱物添加物ブレンドとを、該燃料の一部を前記炉内に導入するに先立って、相互に混合することをも含む、上記68〜87の何れか1項に記載の方法。
８９．前記燃料及び前記鉱物添加物ブレンドの少なくとも一部、又はその全てを、前記炉内に導入する前に、相互にペレット化する、上記88記載の方法。
９０．前記燃料及び前記鉱物添加物ブレンドを、粉末形状にて、凝集体又はスラリーとして、別々に前記炉内に導入する、上記68〜89の何れか1項に記載の方法。
９１．前記鉱物添加物ブレンドが、アルミノシリケートクレーを含み、前記加熱工程が、該クレーの少なくとも一部の焼成をもたらし、かつ前記方法が、更に以下の工程、
前記炉内の無機揮発性化合物の少なくとも一部を、前記焼成クレー及び官能性鉱物を介して吸着させる工程、
該焼成クレー及び官能性鉱物ブレンドを、前記燃料の燃焼により生じる灰分と反応させて、該灰分の耐火性を高める工程、及び
該焼成クレー及び吸着された無機化合物の少なくとも一部分を該炉から取出す工程、
を含む、上記68〜90の何れか1項に記載の方法。
９２．前記燃料が、石炭、石油コークス、小麦藁、木材ペレット、又はバイオ燃料、又はこれらの任意の組合せである、上記68〜91の何れか1項に記載の方法。
９３．前記燃料が、亜瀝青炭又は褐炭である、上記92記載の方法。
９４．前記亜瀝青炭が、PRB石炭、高アルカリPRB石炭、又はイリノイ産及びアパラチア産石炭のブレンド、例えばイリノイ産石炭とアパラチア産石炭との25/75質量％ブレンドである、上記93記載の方法。
９５．前記高表面積鉱物又は耐火性鉱物が、スメクタイト、例えばベントナイト、ハロイサイト、ボーキサイト、珪藻岩、パイロフィライト、タルク、セピオライト、パリゴルスカイト、金属酸化物、酸化アルミニウム、ボーキサイト、ギブス石、ノードストランド石、ドイレー石、バイヤーライト、ベーマイト、ダイアスポア、ボーキサイトカオリン、酸化チタン、ルチル、アナターゼ、イルメナイト、白チタン石、板チタン石、酸化ジルコニウム、アルミノシリケート、アンダルサイト、カヤナイト、シリマナイト、ハイドロ-トパーズ、ムライト、パイロフィライト又はドンバサイトから選択される、上記68〜94の何れか1項に記載の燃焼器を運転するための方法。
９６．燃焼器を運転するための方法であって、該方法が、燃料を燃焼するように構成された炉に該燃料を導入する工程；カオリンとベントナイト及び/又はスメクタイト、又はカオリンとボーキサイトカオリンを含み、又はこれから本質的になる、鉱物添加物ブレンドを、該炉に導入する工程；及び該燃料及び添加剤ブレンドの少なくとも一部分を加熱する工程を含むことを特徴とする、前記運転方法。
９７．前記ブレンドが、ハロイサイトを含む、上記96記載の燃焼器を運転するための方法。
９８．前記ブレンドが、アンダルサイト、カヤナイト、シリマナイト、ハイドロ-トパーズ、ムライト、パイロフィライト又はドンバサイトから選択される鉱物を含む、上記96記載の方法。
９９．前記ブレンドが、モンモリロナイト及びバイデライトを包含するスメクタイトを含有する、上記96記載の方法。
１００．前記カオリンが、含水カオリンである、上記96〜99の何れか1項に記載の方法。
１０１．前記カオリンが、焼成カオリンである、上記96〜98の何れかに記載の方法。
１０２．前記ブレンドが、約1質量％又は約5質量％から約15質量％までの含水率を持つ、上記96〜101の何れか1項に記載の方法。
１０３．前記ブレンドが、約8質量％〜約12質量％なる範囲の含水率を持つ、上記96〜102の何れかに記載の方法。
１０４．前記ブレンドが、塊状クレーである、上記96〜103の何れかに記載の方法。
１０５．前記ブレンドが、少なくとも1種の細断され及び破砕されているクレーを含む、上記96〜104の何れかに記載の方法。
１０６．前記ブレンドが、選鉱処理されていないクレーを含む、上記1〜105の何れかに記載の方法。
１０７．前記ブレンドが、少なくとも約9m2/g、又は約3m2/g〜約200m2/gなる範囲、又は約5m2/g〜約150m2/gなる範囲のBET表面積を持つ、上記96〜106の何れかに記載の方法。
１０８．前記ブレンドが少なくとも約15m2/g、例えば少なくとも約30m2/g、又は少なくとも約50m2/gなるBET表面積を持つ、上記96〜107の何れかに記載の方法。
１０９．前記ブレンドが、粗製クレー又は少なくとも約15％の含水率を持つクレーから誘導される、上記96〜108の何れかに記載の方法。
１１０．前記燃料を燃焼させて、望ましからぬ燃焼生成物を形成し、また前記ブレンドが触媒として作用して、該望ましからぬ燃焼生成物を、さほど望ましからぬものではない化合物に転化する、上記96記載の方法。
１１１．前記望ましからぬ燃焼生成物が窒素酸化物を含有する、上記110記載の方法。
１１２．前記ブレンドが、少なくとも約25m2/g、例えば少なくとも約40m2/gなるBET表面積を持つ、上記96〜111の何れかに記載の方法。
１１３．前記炉が、微粉燃料炉を含む、上記96〜112の何れかに記載の方法。
１１４．前記炉が、火格子炉を含む、上記96〜113の何れかに記載の方法。
１１５．前記炉が、循環流動床を含む、上記96〜114の何れかに記載の方法。
１１６．更に、前記燃料及び鉱物添加物ブレンドの少なくとも一部を相互に混合した後、該燃料の一部を前記炉内に導入する、上記96〜115の何れかに記載の方法。
１１７．前記燃料及び前記鉱物添加物ブレンドの少なくとも一部、又はその全てを、前記炉内に導入する前に、相互にペレット化する、上記116記載の方法。
１１８．前記燃料及び前記鉱物添加物ブレンドを、粉末形状にて、凝集体又はスラリーとして前記炉内に別々に導入する、上記96〜117の何れかに記載の方法。
１１９．前記ブレンドが、カオリンを含み、前記加熱工程が、該カオリンの少なくとも一部の焼成をもたらし、かつ前記方法が、更に以下の工程、
前記炉内の無機揮発性化合物の少なくとも一部を、該焼成カオリンを介して吸着させる工程、
該焼成カオリンを前記燃料の燃焼により生じる灰分と反応させて、その耐火性を高める工程、及び
該焼成カオリン及び吸着された無機化合物の少なくとも一部を該炉から取出す工程、
を含む、上記96〜118の何れかに記載の方法。
１２０．前記燃料が、石炭、石油コークス、小麦藁、木材ペレット、又はバイオ燃料、又はこれらの任意の組合せである、上記96〜119の何れかに記載の方法。
１２１．前記燃料が、亜瀝青炭又は褐炭である、上記120記載の方法。
１２２．前記亜瀝青炭が、PRB石炭、高アルカリPRB石炭、又はイリノイ産及びアパラチア産石炭のブレンド、例えばイリノイ産石炭とアパラチア産石炭との25/75質量％ブレンドである、上記121記載の方法。
１２３．燃焼器の運転中のスラグ形成及び/又は凝集体形成を減じるための方法であって、該方法が、以下の工程、
燃料を燃焼するように構成された炉に該燃料を導入する工程、
鉱物添加物を、該炉に導入する工程、及び
該燃料及び鉱物ブレンドの少なくとも一部分を加熱する工程、
を含み、該炉内の元素モル比：(Si+K+Na+P):(Ca+Mg+Al)が約1.75以下であり、例えば約1.25以下であり、例えば約1.0以下であり、例えば約1.0未満であり、また場合により該元素モル比は、少なくとも約0.05又は少なくとも約0.1であることを特徴とする、前記方法。
１２４．前記鉱物添加物が、前記上記の何れか1項に記載の鉱物添加物ブレンドである、上記123記載の方法。
１２５．炉又はボイラー内のアルカリに富む及びシリケートに富む沈着物を制御する際に使用するための、鉱物添加物ブレンドであって、
0.1％〜99.9質量％なる範囲、例えば2〜98質量％なる範囲のアルミノシリケート及び/又はアルミニウム-含有化合物；及び
0.1％〜99.9質量％なる範囲、例えば2〜95質量％なる範囲の、1種又はそれ以上のマグネシウム-含有鉱物、アルミノシリケート-含有鉱物及びカルシウム-含有鉱物から選択される官能性鉱物、
を含むことを特徴とする、鉱物添加物ブレンド。
１２６．10〜90質量％なる範囲の前記アルミノシリケート及び/又はアルミニウム-含有化合物、及び
10〜90質量％なる範囲の、1種又はそれ以上のマグネシウム-含有鉱物、アルミノシリケート-含有鉱物及びカルシウム-含有鉱物から選択される前記官能性鉱物、
を含む、上記125記載の鉱物添加物ブレンド。
１２７．少なくとも約15質量％の前記官能性鉱物、例えば少なくとも約20質量％、又は少なくとも約30質量％、又は少なくとも約40質量％、又は少なくとも約50質量％、又は少なくとも約60質量％、又は少なくとも約70質量％、又は少なくとも約80質量％の該官能性物質を含む、上記125又は126記載の鉱物添加物ブレンド。
１２８．少なくとも約15質量％の前記アルミノシリケート及び/又はアルミニウム-含有化合物、例えば少なくとも約20質量％、又は少なくとも約30質量％、又は少なくとも約40質量％、又は少なくとも約50質量％、又は少なくとも約60質量％、又は少なくとも約70質量％、又は少なくとも約80質量％の該アルミノシリケート及び/又はアルミニウム-含有化合物を含む、上記125〜127の何れかに記載の鉱物添加物ブレンド。
１２９．前記アルミノシリケート及び/又はアルミニウム-含有化合物及び前記官能性鉱物が、上記6〜124の何れか1項において定義されたものである、上記125〜128に記載の鉱物添加物ブレンド。
１３０．前記アルミノシリケート及び/又はアルミニウム化合物が、ボーキサイトカオリン、カオリン、ベントナイト及び約75-85質量％のカオリナイト、約12-16質量％のモスコバイト約3-6質量％の石英、及び約1.5-5質量％のルチルを含むアルミノシリケート物質の1種又はそれ以上、又は2種又はそれ以上、又は3種又はそれ以上、又は4種全てから選択される、上記125〜129の何れかに記載の鉱物添加物ブレンド。
１３１．前記アルミノシリケート及び/又はアルミニウム化合物が、ボーキサイトカオリン、カオリン、ベントナイト及び該アルミノシリケート物質の全量を基準として、約30％〜約100％なる範囲、例えば約40％〜約100％なる範囲の量の該鉱物としてのカオリナイト及び/又はスメクタイトの一方又は両者、及び約0％〜約95％、例えば約0％〜約60％なる範囲の量のギブス石、ノードストランド石、ドイレー石、バイヤーライト、ベーマイト及びダイアスポアの1種又はそれ以上から選択されるアルミニウム水和物を含むアルミノシリケート物質の1種又はそれ以上、又は2種又はそれ以上、又は3種又はそれ以上、又は4種全てから選択される、上記125〜130の何れかに記載の鉱物添加物ブレンド。
１３２．前記官能性鉱物が、ドロマイト、ブルーサイト及び炭酸カルシウムの1種又はそれ以上、又は2種又はそれ以上、又は3種全てから選択される、上記125〜130の何れかに記載の鉱物添加物ブレンド。
１３３．前記ボーキサイトカオリンが、前記鉱物添加物ブレンド中に、該ブレンドの全質量を基準として、少なくとも約15質量％、例えば少なくとも約20質量％、又は少なくとも約30質量％、又は少なくとも約40質量％、又は少なくとも約55質量％の量で存在する、上記125〜132の何れか1項に記載の鉱物添加物ブレンド。
１３４．約25-98質量％の前記アルミノシリケート及び/又はアルミニウム含有化合物；及び2-75質量％の前記官能性鉱物を含む、上記125〜133の何れか1項に記載の鉱物添加物ブレンド。
１３５．約40-98質量％の前記アルミノシリケート及び/又はアルミニウム含有化合物；及び2-60質量％の前記官能性鉱物を含む、上記134記載の鉱物添加物ブレンド。
１３６．約50-80質量％の前記アルミノシリケート及び/又はアルミニウム含有化合物；及び20-50質量％なる範囲、即ち20質量％を超えかつ50質量％未満までの前記官能性鉱物を含む、上記135記載の鉱物添加物ブレンド。
１３７．約60-98質量％の前記アルミノシリケート及び/又はアルミニウム含有化合物；及び2-40質量％の前記官能性鉱物を含む、上記135記載の鉱物添加物ブレンド。
１３８．約70-98質量％の前記アルミノシリケート；及び2-30質量％の前記官能性鉱物を含む、上記137記載の鉱物添加物ブレンド。
１３９．約85-98質量％の前記アルミノシリケート及び/又はアルミニウム含有化合物；及び2-15質量％の前記官能性鉱物を含む、上記138記載の鉱物添加物ブレンド。
１４０．燃焼器用の燃料混合物であって、該燃料混合物が、約0.1-20質量％又は約1-20質量％の上記125〜139の何れかに記載の鉱物添加物ブレンド及び残部の燃料及び他の随意の添加剤を含むことを特徴とする、燃料混合物。
１４１．粉末形状にある、上記140記載の燃料混合物。
１４２．ペレット形状にある、上記140記載の燃料混合物。
１４３．前記燃料が、石炭、石油コークス、小麦藁、木材ペレット、又はバイオ燃料、又はこれらの任意の組合せである、上記140〜142の何れかに記載の燃料混合物。
１４４．前記燃料が、亜瀝青炭又は褐炭である、上記143記載の燃料混合物。
１４５．前記亜瀝青炭が、PRB石炭、高アルカリPRB石炭、又はイリノイ産及びアパラチア産石炭のブレンド、例えばイリノイ産石炭とアパラチア産石炭との25/75質量％ブレンドである、上記144記載の燃料混合物。